(57)【要約】【課題】火災時や焼却処理時に人体や環境に悪影響を与えるような事がなく、また、化粧板にしたときも表面が鏡面となる化粧板の製造方法を提供すること。【解決手段】透明アクリル系樹脂フィルムと、絵柄層を設け紫外線吸収剤を添加したオレフィン系熱可塑性樹脂フィルムの絵柄層側とを、前記透明なアクリル樹脂フィルム面を鏡面ロール側としてラミネートし、さらに化粧板基材に前記透明なアクリル樹脂フィルム面を鏡面ロール側としてラミネートしてなることを特徴とする。【選択図】  図１
2006168239.tif 000002
【特許請求の範囲】
【請求項１】
透明アクリル系樹脂フィルムと、絵柄層を設け紫外線吸収剤を添加したオレフィン系熱可塑性樹脂フィルムの絵柄層側とを、前記透明なアクリル樹脂フィルム面を鏡面ロール側としてラミネートし、さらに化粧板基材に前記透明なアクリル樹脂フィルム面を鏡面ロール側としてラミネートしてなることを特徴とする化粧板の製造方法。
【発明の詳細な説明】
【技術分野】
【０００１】
本発明は、住宅等の建築物の玄関ドアやテラス、カーポート等の外装、また、家具、什器、車両等の輸送機器の内装等に使用するための化粧シートの製造方法に関するものであり、中でも玄関ドア、テラス、カーポート等のように、屋外で耐候性能を要求される用途に特に好適な化粧シートの製造方法に関する。
【背景技術】
【０００２】
従来、例えば玄関ドアやテラス部材等のように、耐候性が要求される用途の化粧シートとしては、ポリ塩化ビニル樹脂からなる基材シートの表面に、所望の意匠柄を印刷により表現した絵柄印刷層を介して、透明なアクリル樹脂フィルムを積層したものが、最も広く使用されてきた。
【０００３】
しかしながら近年になって、このようにポリ塩化ビニル樹脂を使用した化粧シートは、火災時や焼却処分時等の燃焼時に塩化水素等の有毒ガスやダイオキシン類等の有毒物質を発生する場合があることや、ポリ塩化ビニル樹脂の柔軟化のために添加されるフタル酸エステル類等の可塑剤が表面にブリードアウトして汚れが付着しやすくなること、また、該可塑剤が微量とはいえ揮発して呼吸を通して人体内に吸収され、いわゆる環境ホルモン（内分泌攪乱物質）として人体に悪影響を及ぼすおそれがあるといった問題点があった。さらに、フッ素系などのハロゲン系樹脂は焼却時にハロゲンガスがでる問題点があった。
【０００４】
そこで、ポリ塩化ビニル樹脂を例えばポリオレフィン系樹脂等の非ハロゲン系樹脂で代替した化粧シートによる置き換えが行われてきている。
【０００５】
ところが、前記ポリオレフィン系樹脂に代替した化粧シートに、アクリル樹脂／ＡＢＳ（アクリルニトリル−ブタジエン−スチレン共重合体  以後ＡＢＳ）樹脂（特許文献１）、ＰＥＴ（ポリエチレンテレフタレート  以後ＰＥＴ）／オレフィン樹脂（特許文献２）、ＰＥＴ／アクリル／ＰＰ（ポリプロピレン  以後ＰＰ）（特許文献３）などの構成のフィルムを使用した化粧シートが考えられるが、耐候性や基材や金属板への積層時の鏡面性に問題があった。さらに、化粧シート単体で鏡面でも、合板、木質基材（中密度繊維板など）、鋼鈑、アルミ板にロールで積層するため化粧板にすると鏡面にならなかった。
【特許文献１】特開平１０−２３５７７１号公報
【特許文献２】特開平１０−２５８４８８号公報
【特許文献３】特開２００２−１３７３４０号公報
【発明の開示】
【発明が解決しようとする課題】
【０００６】
本発明は前記問題点を解決するためになされたものであり、その課題とするところは、火災時や焼却処理時に人体や環境に悪影響を与えるような事がなく、また、化粧板にしたときも表面が鏡面となる化粧板の製造方法を提供することにある。
【課題を解決するための手段】
【０００７】
本発明は前記課題を解決するためになされたものであり、その請求項１記載の発明は、透明アクリル系樹脂フィルムと、絵柄層を設け紫外線吸収剤を添加したオレフィン系熱可塑性樹脂フィルムの絵柄層側とを、前記透明なアクリル樹脂フィルム面を鏡面ロール側としてラミネートし、さらに化粧板基材に前記透明なアクリル樹脂フィルム面を鏡面ロール側としてラミネートしてなることを特徴とする化粧板の製造方法である。
【発明の効果】
【０００８】
本発明はその製造方法により、アクリル系樹脂フィルムとオレフィン系熱可塑性樹脂フィルムからなることで火災時や燃焼時に人体や環境に影響を与える事はなく、鏡面ロールにより化粧シート表面を鏡面となるよう仕上げることが可能となる。さらにオレフィン系熱可塑性樹脂フィルムに紫外線吸収剤を添加してなることから耐候性に優れ、透明樹脂であることから、意匠性に優れたものとなる。また、金属板に鏡面ロールで設けることで、化粧板に積層しても鏡面を保つことができる。
【発明を実施するための最良の形態】
【０００９】
以下に本発明の耐候性鏡面化粧シートを図面に基づき詳細に説明する。
図１に本発明の化粧シートおよび化粧板の一実施例の断面の構造を示す。オレフィン系熱可塑性樹脂フィルム２に絵柄層３を設け、ヒートシール剤４を介して、透明アクリル樹脂フィルム５を積層する。オレフィン系熱可塑性樹脂フィルム２の一方の面には必要に応じてプライマー層１を設け、鋼鈑、アルミ板、合板、ＭＤＦ（中密度繊維板）、パーティクルボードなどの化粧板基材６に積層する。
【００１０】
本発明におけるオレフィン系熱可塑性樹脂フィルム２としては、例えばポリエチレン、ポリプロピレン、ポリブテン、ポリメチルペンテン等のポリオレフィン系樹脂、またはこれらから選ばれる２種または３種以上の共重合体や混合物、複合体、積層体等が適用可能である。
【００１１】
オレフィン系熱可塑性樹脂フィルム２の厚みとしては２０〜２００μｍ程度、さらに好ましくは５０〜１５０μｍ程度の範囲内で選ばれると印刷しやすさ、化粧板基材６に貼るときにある程度形状を保持したほうがの貼りやすさの点で好適である。
【００１２】
オレフィン系熱可塑性樹脂フィルム２は適宜着色しても良い。用いる着色剤としては、高屈折率で耐候性、隠蔽性に優れた無機顔料を使用することが望ましい。具体的には、例えば黄鉛、黄色酸化鉄、チタンイエロー、バリウムイエロー、キナクリドン、オーレオリン、モリブデートオレンジ、カドミウムレッド、弁柄、マルスバイオレット、マンガンバイオレット、コバルトバイオレット、コバルトブルー、セルリアンブルー、群青、紺青、エメラルドグリーン、クロムバーミリオン、ビリジアン、鉄黒、カーボンブラック等の有色顔料や、例えば酸化チタン（チタン白、チタニウムホワイト）、酸化亜鉛（亜鉛華）、塩基性炭酸鉛（鉛白）、塩基性硫酸鉛、硫化亜鉛、リトポン、チタノックス等の白色顔料等を使用することができる。中でも、隠蔽性や耐光性に優れ、意匠面でも色調的に好適な顔料として、有色顔料としては弁柄、黄色酸化鉄、鉄黒等の酸化鉄系顔料、白色顔料としては酸化チタン系顔料を使用することが最も望ましい。勿論、色調の調整等の目的で他の隠蔽性または非隠蔽性の無機顔料または有機顔料を併用することも可能であり、その場合には無機顔料であれば例えばコバルトブルー、カーボンブラック等、有機顔料であればフタロシアニンブルー等のフタロシアニン系顔料等、耐候性に優れた顔料を使用することが好ましい。その他、必要に応じて例えばシリカ、炭酸カルシウム、硫酸バリウム等の体質顔料を併用することもできる。
【００１３】
オレフィン系熱可塑性樹脂フィルム２に耐候性処方として紫外線吸収剤を添加するが、具体的にはベンゾトリアゾール系、ベンゾフェノン系、トリアジン系等の紫外線吸収剤が好適であり、添加量は樹脂１００重量部に対して０．５〜２．０重量部が好ましい。その他ヒンダートアミン系光安定剤、ヒンダードフェノール系酸化防止剤などの各種添加剤を適宜添加するのが好ましく、添加量は樹脂１００重量部に対して０．１〜１．０重量部が好ましい。以上の樹脂をそれぞれ単独でまたは複数種混合して使用することができる。
【００１４】
絵柄層３はカーボンブラック、チタン白、亜鉛華、弁柄、紺青、カドミウムレッド等の無機顔料や、アゾ顔料、レーキ顔料、アントラキノン顔料、フタロシアニン顔料、キナクリドン顔料、イソインドリノン顔料、ジオキサジン顔料等の有機顔料、金粉、銀粉、銅粉、アルミニウム粉、ブロンズ粉等の金属粉顔料、魚鱗粉、塩基性炭酸鉛、酸化塩化ビスマス、酸化チタン被覆雲母等の真珠光沢顔料、蛍光顔料、夜光顔料等、またはこれらから選ばれる２種以上の混合物等を使用することができる。
【００１５】
プライマー層１は、化粧板基材６との接着のために、オレフィン系熱可塑性樹脂フィルム２の絵柄層３と反対側の面に必要に応じて設ける。プライマー層１としては化粧板基材７に合わせて通常用いられているものが使用可能であり、これに２液ウレタン樹脂にシリカなどの充填剤を適宜添加して乾燥後の塗布量０．１〜５ｇ／ｍ２程度とするのが好ましい。
【００１６】
ヒートシール剤４は、オレフィン系熱可塑性樹脂フィルム２の絵柄層３側と透明アクリル樹脂フィルム５との接着強度を発現させるために適宜設けられる。ヒートシール剤４は相互接着する樹脂に合わせて通常用いられているものであり、加熱下でも凝集力の低下の少ないポリエステル系樹脂の特性を加味したものであり、オレフィン系熱可塑性樹脂フィルム２やアクリル系透明熱可塑性樹脂フィルム５に破断や伸び、変形、劣化等の悪影響を与えることのない比較的低温の条件でも十分に接着性を発現して熱ラミネート加工可能であると同時に、外装用途等における高温の使用条件下でも接着強度を失わず、十分な耐剥離性を維持する特性を有するものであれば適宜使用可能である。
【００１７】
前記ヒートシール剤４としては、アクリル−ポリエステル−塩酸＝酢酸ビニル共重合樹脂（以下塩酢ビ樹脂とする）からなるものが好適に使用可能であり、その配合比は、アクリル樹脂１０〜６０重量％、ポリエステル系樹脂１０〜６０重量％、塩酢ビ樹脂１０〜６０重量％の範囲とすることが好ましく、中でもアクリル樹脂２５〜３５重量％、ポリエステル系樹脂２５〜３５重量％、塩酢ビ樹脂２５〜３５重量％の範囲が最も好ましい。乾燥後の塗布量が０．１〜５ｇ／ｍ２程度が接着性の点で望ましい。
【００１８】
本発明における透明アクリル樹脂フィルム５としては、例えば従来より係る化粧シート用の基材シートの素材として使用されている公知の任意のアクリロニトリル、メタクリロニトリル、アクリル酸、メタクリル酸、アクリル酸エステルまたはメタクリル酸エステル等のアクリル酸誘導体を主成分として単独または共重合して得られる各種の熱可塑性樹脂を挙げることができる。中でも、メチルメタクリレート等のメタクリル酸エステルを主成分とする樹脂であって、例えばメタクリル酸ブチル等のメタクリル酸の長鎖アルキルエステルや、アクリル酸メチル等のアクリル酸エステル、メタクリル酸またはアクリル酸等から選ばれる単量体を共重合成分として添加したり、スチレン−ブタジエンゴムまたはメタクリル酸メチル−ブタジエンゴム等のゴム成分をグラフト共重合、ブロック共重合若しくはブレンドして、柔軟性や熱成形性を改善してなる樹脂などを好適に使用することができる。
【００１９】
以上のアクリル系樹脂の中でガラス転移点が９０℃以上の樹脂系が化粧シートを外装用途のアルミ基材にラッピング等製造時に、表面温度が６０℃を超えても化粧シート表面の艶変化を起こしにくく最も望ましい。また、オレフィン系熱可塑性樹脂フィルム２と同様に、耐候性処方（ベンゾトリアゾール系、ベンゾフェノン系、トリアジン系等の紫外線吸収剤、ヒンダートアミン系光安定剤、ヒンダードフェノール系酸化防止剤などの各種添加剤の適宜添加）をしても良い。
【実施例１】
【００２０】
オレフィン系熱可塑性樹脂フィルム２として、厚さ９０μｍの着色ポリプロピレンフィルム（リケンテクノス（株）製「ＲＩＶＥＳＴ  ＴＰＯ」）を用い、これの１００重量部に紫外線吸収剤としてベンゾトリアゾール系紫外線吸収剤（チバスペシャリティー（株）製「チヌビン２３６」）を１．０重量部添加した。この表面に絵柄層３として、ポリエステルポリオール系ビヒクルにイソシアネート硬化剤を３重量％配合してなる２液硬化型ウレタン樹脂系インキ（東洋インキ製造株式会社製ラミスター）を使用してグラビア印刷法により木目柄を印刷し、さらに該印刷面上にヒートシール剤４として、アクリル−ポリエステル−塩酢ビ系熱接着性樹脂（アクリル／ポリエステル／塩酢ビ＝３０／３０／３０））をグラビアコート法により乾燥後の塗布量１．５ｇ／ｍ２に塗工した。しかる後、該ヒートシール剤４塗布面に、透明アクリル樹脂フィルム５として、厚さ５０μｍの熱変形温度（ＪＩＳ  Ｋ７２０７）が７７℃の透明アクリル樹脂フィルム（三菱レイヨン（株）製「ＨＢＳ００６」）を、フィルム表面温度１２０℃、ライン速度１０ｍ／ｍｉｎの条件で温度１５０℃のクロムメッキ鏡面ロール（傷無し、直線状の蛍光灯が直線に見える鏡面）にて熱ラミネートして、化粧シートを作製した。
そして、化粧板基材６として厚み２ｍｍのアルミ板（材質ＪＩＳ  Ａ２０２４）を用い、これにプライマー層１として２液ウレタン樹脂接着剤を塗布し、前記化粧シートをアクリル系樹脂フィルム側を鏡面ロールにて積層して化粧板を作製した。
【００２１】
以上のように作製した化粧板について、所定の条件下においてメタルウェザーにより耐候性試験を行い、鏡面を写像性評価機にて測定した。また外観変化，層間密着を目視にて○△×にて評価した。耐候性試験試験結果：メタルウェザー（ダイプラ・ウィンテス（株）製「ＫＦ−１フィルター」）、６５ｍＷ／ｃｍ２、照射２０．０ｈ（ブラックパネル温度５３℃、湿度５０％ＲＨ）、結露３０℃、９８％ＲＨ、４．０ｈ、休止３０℃、９８％ＲＨ、０．０１ｈを１サイクルとした。結果を表１に示す。
【００２２】
【表１】
2006168239.tif 000003
【産業上の利用可能性】
【００２３】
本発明の製造方法による化粧板は、住宅等の建築物の玄関ドアやテラス、カーポート等の外装、また、家具、什器、車両等の輸送機器の内装等、中でも玄関ドア、テラス、カーポート等のように、屋外で耐候性能を要求される用途に特に好適に利用可能である。
【図面の簡単な説明】
【００２４】
【図１】本発明による化粧板の一実施例の断面の構造を示す説明図である。
【符号の説明】
【００２５】
１…プライマー層
２…オレフィン系熱可塑性樹脂フィルム
３…絵柄層
４…ヒートシール剤
５…透明アクリル樹脂フィルム
６…化粧板基材
【図１】
2006168239.tif 000004